ПОРОШКОВЫЙ СОСТАВ, РАСТВОРИМЫЙ В ВОДЕ, ДЛЯ ПОЛУЧЕНИЯ ОГНЕЗАЩИТНОГО СОСТАВА ДЛЯ ПРОПИТКИ ДРЕВЕСИНЫ
WATER SOLUBLE POWDER COMPOSITION TO PRODUCE FIREPROOF COMPOSITION INTENDED FOR WOOD IMPREGNATION

Известен огнезащитный состав для древесины, содержащий бишофит, карбонат натрия и бихромат натрия (Патент России RU 2015157 C1). Недостатком патента является присутствие в составе препарата высокотоксичного шестивалентного хрома.
Наиболее близким по технической сущности и достигаемому результату к изобретению является огнезащитный состав, состоящий из карбоната калия 1,5 водного 48-93%, сульфоната натрия 2-3%, аммония хлористого 0-5%. Недостатком препарата является выделение токсичного аммиака при приготовлении водного рабочего раствора и пропитке древесины (Технологический регламент №2 с изменением №1 ЗАО «ФК»).
Целью изобретения является получение малотоксичного препарата для защиты древесины по 1-й и 2-й группам защиты и снижение себестоимости изготовления препарата.
Поставленная цель достигается использованием в качестве сырья для изготовления препарата декагидрата тетрабората натрия, природного минерала «Галит» и сульфоната натрия при следующем соотношении компонентов:
Na<sub>2</sub>B<sub>4</sub>O<sub>7</sub>·10Н<sub>2</sub>О
15-50 мас.%
Галит
50-85 мас.%
Сульфонат натрия
1-5 мас.%
В качестве тетрабората натрия используется бура, в качестве сульфоната натрия используется сульфонат-порошок.
В качестве хлористого натрия используется концентрат минеральный - галит (соль каменная для технического применения) ТУ 2111-004-00352851-05. Природный минерал. Галит - кристаллический сыпучий продукт серо-белого цвета с массовой долей хлористого натрия не менее 96,5% и влажностью не более 0,35%.
Композиция изготавливается путем смешения исходных компонентов при температуре окружающей среды до полного смешения компонентов, но не менее 15 минут. Галит предварительно высушивается до влажности 0,1-0,25 мас.% и размалывается до грансостава менее или равно 5 мм.
2
2
Порошок перед употреблением разводится водой до концентрации 22-25% и полученным раствором пропитывается древесина. Расход готового состава на 1 группу огнезащитной эффективности составил 430-450 г/м, на 2 группу -260-280 г/м.
3
При приготовлении рабочего раствора не происходит выделение токсичного аммиака (ПДК в.р.з. 20 мг/м, 2 класс опасности в соответствии с ГН 2.2.5.1313-03), улучшаются условия труда и экологическая обстановка окружающей среды.
Снижается себестоимость огнезащитного состава за счет использования менее дорогостоящего сырья:
карбонат калия 1,5-водный (поташ) - 22240 руб./т;
галит - 1615 руб./т.
Огнезащитные свойства состава определяли в соответствии с НПБ 251-98 «Огнезащитные составы и вещества для древесины и материалов на ее основе. Общие требования. Методы испытания».
Сущность предлагаемого изобретения поясняется следующими примерами:
№ п/п
Состав смеси в, мас.%
Грансостав галита, мм
Влажность галита, мас.%
Концентрация рабочего раствора, %
Расход состава без учета потерь, г/м<sup>2</sup>,
Показатель огнезащитных свойств - потеря массы образца при сжигании, %
1 г
2 г
1 г
2 г
1
Декагидрат тетрабората натрия - 15
1-3
0,1
25
430
260
6,8
15
Галит - 82
Сульфонат натрия - 3
2
Декагидрат тетрабората натрия - 30
2-5
0,2
22
450
280
7,2
13,8
Галит - 66,5
Сульфонат натрия - 3,5
3
Декагидрат тетрабората натрия - 45
0,5-2
0,25
23,5
440
270
5.4
14,2
Галит - 50
Сульфонат натрия - 5